(57)【要約】【課題】陽極から有機層へのホール注入障壁を低下させることにより、有機ＥＬ素子の駆動電圧をより低電圧化させる。【解決手段】ヘテロ原子を有さない芳香族炭化水素と金属酸化物を含むホール注入層を有する有機ＥＬ素子。【選択図】図１
2010114312.tif 000002
【特許請求の範囲】
【請求項１】
ヘテロ原子を有さない芳香族炭化水素と金属酸化物を含むホール注入層を有することを特徴とする有機エレクトロルミネッセンス素子。
【請求項２】
前記ヘテロ原子を有さない芳香族炭化水素がオリゴフルオレンであることを特徴とする請求項１に記載の有機エレクトロルミネッセンス素子。
【請求項３】
前記オリゴフルオレンが下記構造式［１］で示されることを特徴とする請求項２に記載の有機エレクトロルミネッセンス素子。
【化１】
2010114312.tif 000016
【請求項４】
前記金属酸化物が酸化モリブデンであることを特徴とする請求項１乃至３のいずれか１項に記載の有機エレクトロルミネッセンス素子。
【発明の詳細な説明】
【技術分野】
【０００１】
本発明は有機エレクトロルミネッセンス素子（以下、「有機ＥＬ素子」とする場合がある。）に関する。
【背景技術】
【０００２】
有機ＥＬ素子は、有機電界発光素子あるいは有機発光素子とも呼ばれ、有機化合物を含み一般的に積層された薄膜が陽極と陰極に挟持された構造を有する。この有機化合物を含む薄膜に電流を流すと、両電極から電子及びホール（正孔）が注入し、励起子が生成され、この励起子が基底状態に戻る際に光が放射する。これが有機ＥＬ素子の発光原理である。複数の有機ＥＬ素子をマトリクス状に並べたディスプレイが有機ＥＬ表示装置である。有機ＥＬ表示装置は自発光型であるので、コントラストが高く、薄型化が容易なことから、フラットパネルディスプレイの有力候補として注目されている。また、有機ＥＬ表示装置は、液晶に対して、応答速度が非常に速く、動画表示に適していると考えられている。
【０００３】
有機ＥＬ素子の経時的な劣化を抑えながら発光効率を高めるために様々な検討がなされてきた。その１つとして、電極から有機層へのキャリア（電荷）の注入障壁を下げる方法が挙げられる。陰極からの電子の注入障壁を下げる役割を果たす層は電子注入層と呼ばれ、陽極からのホール（正孔）の注入障壁を下げる役割を果たす層はホール（正孔）注入層と呼ばれる。
【０００４】
ホール注入層として、以下のようなものが開示されている。
【０００５】
特許文献１には、銅フタロシアニン錯体化合物を使用するホール注入層が開示されている。また、特許文献２にはオリゴチオフェンを使用するホール注入層が開示されている。
【０００６】
また、特許文献３にはＩＴＯ（酸化インジウム錫合金）陽極上に、酸化バナジウム、酸化ルテニウム、酸化モリブデンなどの金属酸化物薄膜を作製し、有機層とのエネルギー障壁を低減させることが開示されている。
【０００７】
一方、特許文献４は、特許文献３において金属酸化物薄膜の光透過率が低く使用膜厚の上限があることから、ホール注入層として金属酸化物と有機化合物の混合膜を用いる発明が開示されている。特許文献４の中では、ポルフィリン化合物誘導体とアリルアミン化合物などの有機化合物が示されていて、それらの有機化合物のラジカルカチオンと金属酸化物のラジカルアニオンが電荷移動錯体を形成することを特徴としている。金属酸化物としては五酸化バナジウム（Ｖ2Ｏ5）が例示されている。
【０００８】
また、特許文献５は、特許文献４に類似しているが、ホール輸送性有機物に対する金属酸化物として３酸化モリブデン（ＭｏＯ3）を使用している。
【０００９】
【特許文献１】米国特許第４３５６４２９号明細書
【特許文献２】米国特許第５５４０９９９号明細書
【特許文献３】特許第２８２４４１１号公報
【特許文献４】特開２００５−１２３０９５号公報
【特許文献５】特開２００６−２４７９１号公報
【発明の開示】
【発明が解決しようとする課題】
【００１０】
しかし、上記従来の技術では、陽極から有機層へのホール注入障壁を十分には低下させることができないという問題があった。
【００１１】
本発明は、以上の事情に鑑みてなされたものであり、陽極から有機層へのホール注入障壁を低下させることにより、有機ＥＬ素子の駆動電圧をより低電圧化させることを目的とする。また本発明は、有機ＥＬ素子をより長寿命化させることを目的とする。
【課題を解決するための手段】
【００１２】
本発明者は、鋭意検討した結果、金属酸化物との組み合わせとして、アリールアミンをはじめとするホール輸送性材料に比べて、ヘテロ原子を有さない芳香族炭化水素の方が、より電圧を低下させること、耐久性を改善させることを見出し、本発明を完成するに至った。
【００１３】
即ち、本発明の有機ＥＬ素子は、ヘテロ原子を有さない芳香族炭化水素と金属酸化物を含むホール注入層を有することを特徴とする。
【発明の効果】
【００１４】
本発明によれば、陽極から有機層へのホール注入障壁を低下させることにより、有機ＥＬ素子の駆動電圧を低電圧化でき、かつ長寿命化させることができる。
【発明を実施するための最良の形態】
【００１５】
本発明の実施形態を詳しく説明する。
【００１６】
以下、低分子有機ＥＬ材料を金属マスクを用いて真空蒸着することにより、トップエミッション型のデバイスを作製する場合を例にとり、説明を進めるが、本発明はそれに限定されるものではない。
【００１７】
例えば、デバイスはボトムエミッション型であってもよい。また有機ＥＬ材料は高分子材料であってもよい。また有機層を形成する方法は、蒸着に限られるものではなく、スピンコートなどのウェットプロセスを用いても良い。また本発明は、デバイスだけではなく、ＴＦＴパネルを用いたアクティブマトリクス型の表示装置やパッシブマトリクス型の表示装置にも適用できる。その他、本発明は有機ＥＬ照明やセグメント型の有機ＥＬパネルなどにも適用できる。
【００１８】
図１は、本発明の有機エレクトロルミネッセンス素子の一例を示す断面模式図である。図１では、基板１側に陽極２を有し、光取り出し側に陰極９を有するが、本発明はこれに限定されるものではない。例えば、図２に示す様に、基板１側に陰極９を有し、光取り出し側に陽極２を有する素子であっても良い。ただし、いずれの構成であっても光取り出し側の電極の光透過率は高いことが好ましい。なお、図１及び図２に示される構成はあくまで一例であり、場合によって層を省略することや層を追加することが可能である。例えば、電子ブロック層５は、陰極９から注入された電子が、発光層６において十分にホールと再結合せずに陽極２に漏れてしまうことを防ぐために設けられるものであるが、必須ではない。一方、電子輸送層７を２層構造にして、発光層６に接する側の層にホールをブロックする機能を持たせ、ホールが発光層６において電子と再結合せずに陰極９に漏れてしまうことを防止することも可能である。
【００１９】
以下、図１を用いて本発明を詳細に説明する。
【００２０】
まず、基板１としては、例えば、ガラス基板、シリコン基板、石英基板などが挙げられるが、これらに限定されるものではない。本発明をＴＦＴパネルを用いたアクティブマトリクス型の表示装置に適用する場合、基板上に、平坦化膜や分離膜、ＴＦＴなどが必要であるが、ここでは省略する。
【００２１】
次に、陽極２には、ホール注入を容易にするために仕事関数の大きな材料が用いられ、例えば、酸化スズ、アルミニウムドープの亜鉛酸化物、インジウムスズ酸化物、インジウム亜鉛酸化物、Ａｌ、Ａｇ、Ｃｒ、Ａｕなどが挙げられる。陽極２は、これらの材料が積層されたものでもよい。また、本発明ではホール注入層３を用いるので、比較的仕事関数が小さい材料も使用可能である。なお、図１で示す構成の場合、陽極２が反射膜を兼ねることがあるが、その場合、陽極２は可視域の反射率が高い方が好ましい。もちろんホール注入機能と光反射機能を分離させることも可能であり、その場合、基板１と陽極２の間に反射膜が挿入される。
【００２２】
ホール注入層３は、ヘテロ原子を有さない芳香族炭化水素と金属酸化物を含み、好ましくはヘテロ原子を有さない芳香族炭化水素と金属酸化物の混合膜によって形成される。
【００２３】
ヘテロ原子を有さない芳香族炭化水素は、炭素原子と水素原子のみから構成され、窒素原子・酸素原子・硫黄原子などの他の原子を含まない化合物である。環構成原子として窒素原子・酸素原子・硫黄原子などが含まれるヘテロ環化合物やアリールアミンなどのヘテロ原子を有する有機化合物は、一般的に錯体形成に関与すると言われるが、本発明のホール注入層３はこれらのヘテロ原子を有する有機化合物を含まない。
【００２４】
特許文献４などによると、ヘテロ原子を有する有機化合物と金属酸化物を共蒸着した場合、ヘテロ原子を有する有機化合物のラジカルカチオンと金属酸化物のラジカルアニオンが電荷移動錯体を形成する。そして、電荷移動錯体中のラジカルカチオンが、電圧印加時に陰極電極層の方向へ移動することにより、発光層へホールが注入される。この場合、ヘテロ原子を有する有機化合物と金属酸化物が相互作用するため化学的な状態が不安定であり、素子に電圧を印加するとキャリアのバランスが崩れ、それが劣化につながるおそれがある。一方、本発明の様にヘテロ原子を有さない芳香族炭化水素を用いると、錯体形成する部位がないため、相互に作用することなく化学的に安定であり、素子寿命がより改善すると考えられる。もしヘテロ原子を有さない芳香族炭化水素に金属酸化物を添加せずにホール注入層として用いた場合、素子に電流を流す際に、電圧が大幅に上昇するが、本発明では、添加された金属酸化物が導電性の物質として働き、電圧上昇が抑制されている。
【００２５】
本発明で用いるヘテロ原子を有さない芳香族炭化水素としては、例えば、下記構造式［１］〜［３］で示される有機が挙げられる。これらのうちでも例えば下記構造式［１］［２］で示されるオリゴフルオレンが好ましく、より好ましくは下記構造式［１］で示される化合物である。
【００２６】
【化１】
2010114312.tif 000003
【００２７】
本発明で使用する金属酸化物は、光透過率が高く、また導電率が高いものが、より好ましい。具体例として、三酸化モリブデン（ＭｏＯ3）や二酸化モリブデン（ＭｏＯ2）をはじめとする酸化モリブデン（ＭｏＯx）、五酸化バナジウム（Ｖ2Ｏ5）をはじめとする酸化バナジウム（ＶＯx）、三酸化タングステン（ＷＯ3）をはじめとする酸化タングステン（ＷＯx）、四酸化ルテニウム（ＲｕＯ4）や二酸化ルテニウム（ＲｕＯ2）をはじめとする酸化ルテニウム（ＲｕＯx）、七酸化レニウム（Ｒｅ2Ｏ7）をはじめとする酸化レニウム（ＲｅＯx）等が挙げられる。この中では、特に、三酸化モリブデン（ＭｏＯ3）が好適である。
【００２８】
ホール注入層３における金属酸化物の含有量は、好ましくは０．０１体積％〜２０体積％、より好ましくは０．１体積％〜５体積％である。
【００２９】
ホール注入層３は、例えば、真空蒸着法を用いて共蒸着することにより形成できる。蒸着源の一例として、タングステンボートやアルミナからなる坩堝を用いても良い。
【００３０】
ホール輸送層４には、ホール輸送能を有する一般的な有機ＥＬ材料を適用できる。例えば、アリルアミン化合物等が挙げられるが、これに限定されるものではない。アリルアミン化合物の一例として、以下に示すαＮＰＤが挙げられる。
【００３１】
【化２】
2010114312.tif 000004
【００３２】
電子ブロック層５は、発光層６で再結合せずに、陽極２側に漏れる電流を防ぐ目的で、必要に応じて、導入されるものであり、一例として以下に示す有機化合物が挙げられる。
【００３３】
【化３】
2010114312.tif 000005
【００３４】
発光層６としては、一般的に有機ＥＬ材料として用いられる蛍光材料及び燐光材料が使用可能である。以下に具体例の一部を示すが、本発明はこれに限定されるものではない。
【００３５】
【化４】
2010114312.tif 000006
【００３６】
電子輸送層７に用いる電子輸送材料としては、注入された電子を発光層６に輸送する電子輸送能を有する一般的な有機ＥＬ材料を使用できる。電子輸送能を有する材料としては、オキサジアゾール誘導体、オキサゾール誘導体、チアゾール誘導体、チアジアゾール誘導体、ピラジン誘導体、トリアゾール誘導体、トリアジン誘導体、ペリレン誘導体、キノリン誘導体、キノキサリン誘導体、フルオレノン誘導体、アントロン誘導体、フェナントロリン誘導体、有機金属錯体などが挙げられるが、もちろんこれらに限定されるものではない。以下に、具体例の一部を示す。
【００３７】
【化５】
2010114312.tif 000007
【００３８】
電子注入層８に用いる電子注入材料としては、電子注入能を有する一般的な有機ＥＬ材料を使用できる。例えば、アルカリ金属やアルカリ土類金属、もしくはフッ化リチウム（ＬｉＦ）などのその化合物を使用できる。また、前述した電子輸送材料に、アルカリ金属やアルカリ土類金属、もしくはその化合物を０．１〜数１０％含有させることにより、電子注入材料として用いることもできる。電子注入層８は、必要不可欠な層ではないが、この後に陰極９を形成する際の成膜時に受けるダメージを考慮すると、良好な電子注入性を確保するために１０〜１００ｎｍ程度挿入した方が好ましい。
【００３９】
陰極９は、有機ＥＬに使用される一般的な電極材料を使用することができるが、電子注入を容易にするために比較的仕事関数が小さい材料が好ましい。陰極９の材料としては、例えばＡｇ、Ａｌ、Ｃａ、ＡｌとＬｉの合金、ＭｇとＡｇの合金、酸化スズ、アルミニウムドープの亜鉛酸化物、インジウムスズ酸化物、インジウム亜鉛酸化物などが挙げられる。
【実施例】
【００４０】
以下、実施例を用いて本発明をより詳しく説明する。
【００４１】
＜実施例１＞
図１に示す構造を有し、緑色発光するトップエミッション型の有機ＥＬ素子を作製した。
【００４２】
基板１としてのガラス基板上に、反射電極として銀合金（ＡｇＰｄＣｕ）をスパッタ法にて２００ｎｍの厚さになるよう形成し、その上に透明電極としてインジウム亜鉛酸化物を７０ｎｍの厚さになるよう積層し、あわせて陽極２とした。
【００４３】
続いて、真空蒸着装置（アルバック社製）に、洗浄済みの上記基板１と材料を取り付け、１．３×１０-4Ｐａ（１×１０-6Ｔｏｒｒ）まで排気した後、ＵＶ／オゾン洗浄を施した。
【００４４】
以下に、真空蒸着による有機層の形成方法について説明する。
【００４５】
まず、ホール注入層３を形成した。ＵＶ／オゾン洗浄後の基板１を有機膜形成用のチャンバーにｉｎ−ｓｉｔｕで移動させ、三酸化モリブデン（ＭｏＯ3）及び下記構造式［１］で表わされる化合物を、あわせて８０ｎｍになるまで共蒸着した。化合物［１］の蒸着源としては、モリブデンボートを使用した。一方、三酸化モリブデンの蒸着源としては、フルウチ化学製のタングステンボートを用いた。化合物［１］の蒸着レートは０．９５３Å／ｓｅｃであり、三酸化モリブデンの蒸着レートは０．０４７Å／ｓｅｃである。三酸化モリブデンの濃度は４．７体積％である。
【００４６】
【化６】
2010114312.tif 000008
【００４７】
次に、ホール輸送層４として、下記構造式［１０］で示されるホール輸送材料を２０ｎｍの膜厚となるように蒸着した。
【００４８】
【化７】
2010114312.tif 000009
【００４９】
発光層６は、下記構造式で示される有機化合物を共蒸着させ、全体が４０ｎｍの膜厚となるように形成した。式［１１］で示される有機化合物は発光ホスト材料であり、全体の７０体積％になるように共蒸着した。式［１２］で示される有機化合物は発光層ゲスト材料（発光ドーパント材料）であり、全体の１０体積％になるように共蒸着した。式［１３］で示される有機化合物はアシストドーパント材料であり、全体の２０体積％になるように共蒸着した。本実施例における発光層６は緑色発光する。
【００５０】
【化８】
2010114312.tif 000010
【００５１】
電子輸送層７は、下記構造式［１４］で示される電子輸送材料を１０ｎｍの膜厚となるように蒸着した。
【００５２】
【化９】
2010114312.tif 000011
【００５３】
電子輸送層８は、上記構造式［１４］で示される電子輸送材料及び炭酸セシウム（Ｃｓ2ＣＯ3）を６０ｎｍの膜厚となるように共蒸着した。炭酸セシウムは約３体積％になるように共蒸着した。
【００５４】
続いて、基板をｉｎ−ｓｉｔｕでスパッタ装置に移動し、インジウム亜鉛酸化物（ＩＺＯ）を３０ｎｍスパッタリングし、陰極９を形成した。
【００５５】
最後に、基板をグローブボックスに移動させ、窒素ガス中で、掘り込みガラスの縁に紫外線硬化樹脂を塗り、有機ＥＬ素子に紫外線が当たらないように紫外線を照射し、封止した。
【００５６】
＜実施例２＞
化合物［１］に代えて下記構造式［２］で表わされる化合物を用いた以外は実施例１と同様にして有機ＥＬ素子を作製した。
【００５７】
【化１０】
2010114312.tif 000012
＜実施例３＞
化合物［１］に代えて下記構造式［３］で表わされる化合物を用いた以外は実施例１と同様にして有機ＥＬ素子を作製した。
【００５８】
【化１１】
2010114312.tif 000013
【００５９】
＜比較例１＞
化合物［１］に代えて下記構造式［１５］で表わされるアミン構造を有するホール輸送性材料を用いた以外は実施例１と同様にして有機ＥＬ素子を作製した。
【００６０】
【化１２】
2010114312.tif 000014
【００６１】
＜評価＞
実施例１及び比較例１で作製した有機ＥＬ素子を以下の方法で測定した。
【００６２】
まず、トプコン製の色彩輝度計ＢＭ−７を用いて、電流−電圧−輝度測定を行った。電圧−電流の測定結果を図３に、電流−輝度の測定結果を図４に示す。図３中、実施例１は×印で示され、比較例１は●印で示される。また、図４中、実施例１は●印で示され、比較例１は×印で示される。図３に示すように、電流密度１００ｍＡ／ｃｍ2のときの駆動電圧が、比較例１では４．４Ｖであるのに対し、実施例１では３．９Ｖであり、１１．４％低下した（以下、この値を「電圧低下率」とする）。また、図４に示すように、電流密度１００ｍＡ／ｃｍ2のときの輝度は、比較例１では１４．９ｃｄ／Ａであるのに対し、実施例１では１４．３ｃｄ／Ａであり、ほぼ同等であった。
【００６３】
次にダイトロン製の耐久装置を用いて、定電流耐久測定を行った。測定条件は、電流密度が１００ｍＡ／ｃｍ2、測定時間が９５時間である。測定当初の輝度を１としたときの規格化された耐久測定結果を図５に示す。グラフ中、実施例１は●印で示され、比較例１は×印で示される。測定当初の輝度１に対して、９５時間後の比較例１の輝度は０．７２であるのに対し、実施例１の輝度は０．７８であり、７．６％改善した（以下、この値を「耐久改善率」とする）。
【００６４】
実施例２及び実施例３に対しても同様の測定を行った。実施例１〜３の結果を表１にまとめる。
【００６５】
【表１】
2010114312.tif 000015
【図面の簡単な説明】
【００６６】
【図１】本発明の有機ＥＬ素子の一例を説明する断面模式図である。
【図２】本発明の有機ＥＬ素子の他の例を説明する断面模式図である。
【図３】実施例１と比較例１の電圧−電流の測定結果を示すグラフである。
【図４】実施例１と比較例１の電流−輝度の測定結果を示すグラフである。
【図５】実施例１と比較例１の定電流耐久測定結果を示すグラフである。
【符号の説明】
【００６７】
１  基板
２  陽極
３  ホール注入層
４  ホール輸送層
５  電子ブロック層
６  発光層
７  電子輸送層
８  電子注入層
９  陰極
【図１】
2010114312.tif 000017
【図２】
2010114312.tif 000018
【図３】
2010114312.tif 000019
【図４】
2010114312.tif 000020
【図５】
2010114312.tif 000021